СОВМЕСТИМЫЕ С СОЕДИНЕНИЕМ ДВУХВАЛЕНТНОГО ОЛОВА СФЕРИЧЕСКИЕ ЧАСТИЦЫ ДИОКСИДА КРЕМНИЯ, ПРЕДНАЗНАЧЕННЫЕ ДЛЯ УМЕНЬШЕНИЯ ЗНАЧЕНИЯ RDA

1. Частицы диоксида кремния, отличающиеся
(i) медианным размером частиц d50 в диапазоне от примерно 8 до примерно 20 мкм;
80
(ii) коэффициентом сферичности (S) большим или равным примерно 0,9;
2
(iii) удельной поверхностью BET в диапазоне от примерно 0,1 до примерно 8 м/г;
3
(iv) полным объемом пор, определенным с помощью ртутной порометрии, в диапазоне от примерно 0,35 до примерно 0,8 см/г; и
(v) потерями при прокаливании (LOI) в диапазоне от примерно 3 до примерно 7 мас.%.
2. Частицы диоксида кремния по п. 1, где медианный размер частиц d50 находится в диапазоне от примерно 8 до примерно 18 мкм, например, от примерно 9 до примерно 16 мкм.
80
3. Частицы диоксида кремния по п. 1 или 2, где коэффициент сферичности (S) больше или равен примерно 0,92, например больше или равен 0,94.
2
2
4. Частицы диоксида кремния по любому из пп. 1-3, где удельная поверхность BET находится в диапазоне от примерно 0,1 до примерно 6 м/г, например от примерно 0,5 до примерно 5 м/г.
3
3
5. Частицы диоксида кремния по любому из пп. 1-4, где полный объем пор, определенный с помощью ртутной порометрии, находится в диапазоне от примерно 0,35 до примерно 0,7 см/г, например от примерно 0,4 до примерно 0,65 см/г.
6. Частицы диоксида кремния по любому из пп. 1-5, где потери при прокаливании (LOI) находятся в диапазоне от примерно 3 до примерно 6 мас.%, например от примерно 3,2 до примерно 5,5 мас.%.
7. Частицы диоксида кремния по любому из пп. 1-6, где частицы диоксида кремния дополнительно отличаются
3
насыпной плотностью после уплотнения в диапазоне от примерно 53 до примерно 75 фунт/фут;
3
насыпной плотностью в диапазоне от примерно 40 до примерно 65 фунт/фут;
показателем абразивности по Айнлехнеру в диапазоне от примерно 7 до примерно 25 мг потерь/100000 оборотов; или
любой комбинацией этих характеристик.
8. Частицы диоксида кремния по любому из пп. 1-7, где частицы диоксида кремния дополнительно отличаются
3
насыпной плотностью после уплотнения в диапазоне от примерно 61 до примерно 72 фунт/фут;
3
насыпной плотностью в диапазоне от примерно 42 до примерно 60 фунт/фут;
показателем абразивности по Айнлехнеру в диапазоне от примерно 10 до примерно 22 мг потерь/100000 оборотов; или
любой комбинацией этих характеристик.
9. Частицы диоксида кремния по любому из пп. 1-8, где частицы диоксида кремния дополнительно отличаются
совместимостью с соединением олова(II) в диапазоне от примерно 70 до примерно 99%;
совместимостью с СРС в диапазоне от примерно 70 до примерно 99%; значением отношения (d90-d10)/d50 в диапазоне от примерно 1,1 до примерно 2,2;
количеством остатка на сите 325 меш, меньшим или равным примерно 1,2 мас.%; или
любой комбинацией этих характеристик.
10. Частицы диоксида кремния по любому из пп. 1-9, где частицы диоксида кремния дополнительно отличаются
совместимостью с соединением олова(II) в диапазоне от примерно 80 до примерно 95%;
совместимостью с СРС в диапазоне от примерно 78 до примерно 95%; значением отношения (d90-dl0)/d50 в диапазоне от примерно 1,2 до примерно 2;
количеством остатка на сите 325 меш, меньшим или равным примерно 0,6 мас.%; или
любой комбинацией этих характеристик.
11. Частицы диоксида кремния по любому из пп. 1-10, где частицы диоксида кремния дополнительно отличаются:
3
водопоглощением в диапазоне от примерно 40 до примерно 75 см/100 г;
3
маслоемкостью в диапазоне от примерно 20 до примерно 75 см/100 г;
2
площадью поверхности СТАВ в диапазоне от 0 до примерно 10 м/г;
потерями при сушке (LOD) в диапазоне от примерно 1 до примерно 15 мас.%; или
любой комбинацией этих характеристик.
12. Частицы диоксида кремния по любому из пп. 1-11, где частицы диоксида кремния дополнительно отличаются
3
водопоглощением в диапазоне от примерно 42 до примерно 75 см/100 г;
3
маслоемкостью в диапазоне от примерно 25 до примерно 55 см/100 г;
2
площадью поверхности СТАВ в диапазоне от 0 до примерно 4 м/г;
потерями при сушке (LOD) в диапазоне от примерно 3 до примерно 12 мас.%; или
любой комбинацией этих характеристик.
13. Частицы диоксида кремния по любому из пп. 1-12, где частицы диоксида кремния дополнительно отличаются:
значением RDA при содержании 20 мас.% в диапазоне от примерно 120 до примерно 200; и/или
значением отношения PCR/RDA при содержании 20 мас.% в диапазоне от примерно 0,4:1 до примерно 0,8:1.
14. Частицы диоксида кремния по любому из пп. 1-13, где частицы диоксида кремния дополнительно отличаются:
значением RDA при содержании 20 мас.% в диапазоне от примерно 130 до примерно 180; и/или
значением отношения PCR/RDA при содержании 20 мас % в диапазоне от примерно 0,5:1 до примерно 0,7:1.
15. Частицы диоксида кремния по любому из пп. 1-14, где частицы диоксида кремния представляют собой частицы осажденного диоксида кремния.
16. Частицы диоксида кремния по любому из пп. 1-15, где частицы диоксида кремния являются аморфными.
17. Способ получения частиц диоксида кремния, включающий
(a) непрерывную загрузку первой неорганической кислоты и первого силиката щелочного металла в петлевую зону реакции, содержащую поток жидкой среды, в которой по меньшей мере часть первой неорганической кислоты и первого силиката щелочного металла вступают в реакцию с образованием базового кремнийоксидного продукта в жидкой среде, содержащейся в петлевой зоне реакции;
(b) непрерывную рециркуляцию жидкой среды через петлевую зону реакции;
(c) непрерывную выгрузку из петлевой зоны реакции части жидкой среды, содержащей базовый кремнийоксидный продукт;
(d) добавление к смеси воды и базового кремнийоксидного продукта второй неорганической кислоты и второго силиката щелочного металла при условиях уменьшения площади поверхности; и
(e) прекращение добавления к смеси второго силиката щелочного металла и продолжение добавления второй неорганической кислоты для обеспечения значения рН смеси в диапазоне от примерно 5 до примерно 8,5, с получением частиц диоксида кремния.
18. Способ по п. 17, в котором на стадии (b)
2
петлевая зона реакции не включает сито статора или петлевая зона реакции включает сито статора с отверстиями площадью поперечного сечения, равной более 3 мм, или
частота сдвига в петлевой зоне реакции составляет менее 1000000 взаимодействий/мин, или
и то, и другое.
19. Частицы диоксида кремния по любому из пп. 1-16, полученные способом по любому из пп. 17-18.